(57)【要約】【課題】高濃度のモリブデンを含有する廃水であっても、一度の処理で大幅にモリブデン濃度を低下させることができるモリブデン含有廃水中のモリブデンを除去する方法を提供する。【解決手段】モリブデン含有廃水に、水溶性鉄塩を添加し、その後、水酸化ドロマイトを添加することで生じた懸濁物質を固液分離することにより、モリブデン含有廃水中のモリブデンを除去する。【選択図】なし【特許請求の範囲】
【請求項１】
モリブデン含有廃水に、水溶性鉄塩を添加し、その後、水酸化ドロマイトを添加することで生じた懸濁物質を固液分離することによるモリブデン含有廃水中のモリブデンの除去方法。
【請求項２】
水溶性鉄塩が塩化第二鉄、硝酸第二鉄、硫酸第一鉄及びポリ硫酸第二鉄からなる群から選択されるいずれか一種以上である請求項１に記載のモリブデン含有廃水中のモリブデンの除去方法。
【請求項３】
水溶性鉄塩として塩化第二鉄とポリ硫酸第二鉄を併用する請求項１に記載のモリブデン含有廃水中のモリブデンの除去方法。
【請求項４】
水溶性鉄塩の添加後に、水酸化ドロマイトを加えることで、あるいは、必要に応じてさらにｐＨ調節剤を添加することで、廃水のｐＨを３．０〜７．０とする請求項１〜３のいずれか一項に記載のモリブデン含有廃水中のモリブデンの除去方法。
【請求項５】
水酸化ドロマイトの添加後、更に高分子凝集剤を添加する請求項１〜４のいずれか一項に記載のモリブデン含有廃水中のモリブデンの除去方法。
【発明の詳細な説明】
【技術分野】
【０００１】
本発明はモリブデン含有廃水中におけるモリブデンを除去する方法に関する。
【背景技術】
【０００２】
モリブデンは合金、触媒、電子材料、フィラメントなどの製造分野で幅広く使用されている金属であり、これらの工場で生ずる廃液や廃水などはモリブデン化合物を含有している。モリブデンは生態への毒性が懸念されるものであり、平成５年３月に改訂された水質環境基準で要監視項目に付け加えられたことから、処理廃水中のモリブデン濃度をできる限り低減化する方法の確立が望まれている。
【０００３】
ほとんどの重金属の処理には、廃水中に苛性ソーダや消石灰などのアルカリ剤を添加して水不溶性の水酸化物を生成させて沈殿除去する凝集沈殿法が使用される。
しかし、モリブデンは、水中で酸素酸のアニオンとして存在するので、水酸化物を生成せず、一般的な凝集沈殿法は適用できない。
【０００４】
そのようなモリブデンをモリブデン含有廃水から除去する方法として、例えば次のような提案がされている。
特許文献１には、モリブデン含有廃水に第二鉄イオンを添加し、次いで酸又はアルカリ剤で排水のｐＨを４〜８として水酸化第二鉄を生成せしめ、生成した懸濁物質を固液分離すると共に、得られる汚泥の一部を反応槽へ返送して汚泥循環することによって、モリブデンを除去するモリブデン含有排水の処理方法が開示されている。しかしながら、その実施例によれば、廃水のモリブデン濃度は、２０ｍｇ／Ｌ程度の低濃度であり、また、処理水中のモリブデン濃度を十分に低減するには、濃縮汚泥の一部を反応槽へ返送する操作を数回繰り返すことが必要であり、長時間の処理操作を要する。
特許文献２には、アンチモン化合物及び／又はモリブデン化合物を含有する廃水に、ポリ塩化アルミニウム、塩化第二鉄、硫酸バンド等の無機系凝集剤を添加し、廃水のｐＨを中性乃至アルカリ性として、フロックを生成せしめた状態で水中のアンチモン化合物及び／又はモリブデン化合物を吸着させる。その後、ゼオライトと接触させることにより、水中のフロックに吸着されていないアンチモン化合物及び／又はモリブデン化合物とフロックに吸着されているこれら化合物をともに、ゼオライトに吸着させて廃水中から分離除去する廃水処理方法が開示されている。しかしながら、廃水のモリブデン濃度は、１０ｐｐｍと低濃度であり、処理後の廃水におけるモリブデンの除去率も最高値で７５．３％であり、高いとはいえない。
また、特許文献３には、水酸化第２鉄粉を３００〜７００℃で焼成して得た酸化鉄系吸着剤をカラム内に充填し、廃水を通液する、モリブデンの酸素酸イオンを含有する廃水の処理方法が開示されている。しかしながら、処理対象とする廃水は、ｐＨ２以下の強酸性のモリブデン含有廃水であり、モリブデン含有量も１０ｍｇ／Ｌと低濃度の廃水である。
【先行技術文献】
【特許文献】
【０００５】
【特許文献１】特開２０００−１１７２６５号公報
【特許文献２】特開平１１−３４７５６８号公報
【特許文献３】特開２０１０−２９７６０号公報
【発明の概要】
【発明が解決しようとする課題】
【０００６】
本発明は、上記に鑑みてなされたものであり、高濃度のモリブデンを含有する廃水であっても、一度の処理で大幅にモリブデン濃度を低下させることができるモリブデン含有廃水中のモリブデンを除去する方法を提供することを目的とする。また、本発明は、該除去方法による工場廃水において、産業廃棄物となるスラッジ量ができるだけ少なくなる処理方法の提供をも目的とする。
【課題を解決するための手段】
【０００７】
本発明者らは鋭意検討の結果、モリブデン含有廃水に、水溶性鉄塩を添加し、その後、水酸化ドロマイトを添加することで生じた懸濁物質を固液分離することにより、モリブデン含有廃水中のモリブデンが効率的に除去できることを見出した。とりわけ、水溶性鉄塩の添加後に、水酸化ドロマイトを加えることで、あるいは、必要に応じてさらにｐＨ調節剤を添加することで、廃水のｐＨを３．０〜８．５、好ましくは３．０〜７．０、特に好ましくは３．５〜６．５とすることにより、廃水中のモリブデン除去効率が著しく高くなることを見出した。
また、水溶性鉄塩として塩化第二鉄とポリ硫酸第二鉄を併用すると水酸化ドロマイトの量を減らすことができる。
そして、水酸化ドロマイトの添加による懸濁物質の生成後、更に高分子凝集剤を添加して懸濁物質をフロック化することで固液分離が容易になる。
【０００８】
すなわち、本発明は以下の（１）〜（６）に関するものである。
（１）モリブデン含有廃水に、水溶性鉄塩を添加し、その後、水酸化ドロマイトを添加することで生じた懸濁物質を固液分離することによるモリブデン含有廃水中のモリブデンの除去方法。
（２）水溶性鉄塩が塩化第二鉄、硝酸第二鉄、硫酸第一鉄及びポリ硫酸第二鉄からなる群から選択されるいずれか一種以上である（１）に記載のモリブデン含有廃水中のモリブデンの除去方法。
（３）水溶性鉄塩として塩化第二鉄とポリ硫酸第二鉄を併用する（１）に記載のモリブデン含有廃水中のモリブデンの除去方法。
（４）水溶性鉄塩の添加後に、水酸化ドロマイトを加えることで、あるいは、必要に応じてさらにｐＨ調節剤を添加することで、廃水のｐＨを３．０〜７．０とする（１）〜（３）のいずれかに記載のモリブデン含有廃水中のモリブデンの除去方法。
（５）水酸化ドロマイトの添加後、更に高分子凝集剤を添加する（１）〜（４）のいずれかに記載のモリブデン含有廃水中のモリブデンの除去方法。
【発明の効果】
【０００９】
本発明によれば、モリブデン含有廃水に、水溶性鉄塩を添加し、その後、水酸化ドロマイトを添加することで、高濃度のモリブデンを含有する廃水でも一度の処理でモリブデンを低濃度まで除去することができる。
水酸化ドロマイトは、水酸化カルシウムと水酸化マグネシウムの混晶であり、水酸化第二鉄を析出させるためのアルカリ剤であると共に、モリブデンの吸着剤もしくは共沈剤の働きがあるものと考えられる。
また、水溶性鉄塩としてポリ硫酸第二鉄と塩化第二鉄を併用すると、良好なモリブデン除去率を確保しつつ水酸化ドロマイトの添加量を減らすことができ、産業廃棄物となるスラッジ量を削減することができる。
【発明を実施するための形態】
【００１０】
本発明方法が適用できるモリブデン含有廃水は、各種鉱工業におけるいずれの由来の廃水であってもよく、通常、廃水中にモリブデンを１０〜３，０００ｍｇ／Ｌ程度含む廃水において好適に適用できる。
【００１１】
本発明に用いられる水溶性鉄塩としては、塩化第二鉄、硝酸第二鉄、硫酸第一鉄、ポリ硫酸第二鉄等の水溶性鉄塩の１種以上が好ましく用いられ、なかでも、塩化第二鉄は、単独で用いても水酸化ドロマイトを添加することで高いモリブデン除去率が達成されるので特に好ましい。また、塩化第二鉄とポリ硫酸第二鉄を併用すると、良好なモリブデン除去率を確保しつつ水酸化ドロマイトの添加量を減らすことができ、好ましい。
水溶性鉄塩に加えて、硫酸アルミニウム、ポリ塩化アルミニウム等の水溶性アルミニウム塩を添加してもよい。
【００１２】
本発明に用いられる水酸化ドロマイトは、ドロマイト（Ｄｏｌｏｍｉｔｅ）を加熱して得た軽焼ドロマイトに水を反応させて得られる物質である（例えば、特許第５３０６５２４号公報を参照）。
ドロマイトは、カルサイト（Ｃａｌｃｉｔｅ）と呼ばれる炭酸カルシウム（ＣａＣＯ３）と、マグネサイト（Ｍａｇｎｅｓｉｔｅ）と呼ばれる炭酸マグネシウム（ＭｇＣＯ３）との約１：１の複塩であり、ドロマイトを比較的温和な条件で加熱すれば、脱炭酸反応が起こって、軽焼ドロマイトと呼ばれる酸化カルシウム（ＣａＯ）と酸化マグネシウム（ＭｇＯ）との混合物が得られる。軽焼ドロマイトに水を加えて消化すれば、水酸化カルシウム（Ｃａ（ＯＨ）２）と水酸化マグネシウム（Ｍｇ（ＯＨ）２）との混合物である、水酸化ドロマイトが得られる。水酸化ドロマイトには、これら主成分のほかに、炭酸カルシウム、酸化カルシウム、炭酸マグネシウム、酸化マグネシウム、二酸化ケイ素、酸化アルミニウム、酸化第二鉄等の他の成分を本発明の効果を妨げない範囲で含有していてもよい。
【００１３】
本発明に用いられる水酸化ドロマイトに含まれる水酸化カルシウムと水酸化マグネシウムとの質量比［Ｃａ（ＯＨ）２／（Ｍｇ（ＯＨ）２＋ＭｇＯ）質量比］は、通常１０／９０〜９０／１０程度であり、好ましくは５０／５０〜８０／２０程度である。この質量比の範囲であれば、本発明の廃水中のモリブデン除去時にカルシウム成分、マグネシウム成分両者の特性を十分に生かすことができる。
【００１４】
本発明に用いられる水酸化ドロマイトは、ＪＩＳ  Ｒ９００１に規定する特号及び１号の水酸化ドロマイトが好適である。
また、本発明では水酸化ドロマイトの原料として軽焼ドロマイトを用いることができ、ＪＩＳ  Ｒ９００１に規定する特号及び１号の軽焼ドロマイトが好適である。更には、軽焼ドロマイトは、処理対象物である廃水中の水と反応して消化により水和され、水酸化ドロマイトに変化するので、水酸化ドロマイトを調製する工程を省略して軽焼ドロマイトをそのまま用いても水酸化ドロマイトによる本発明の効果が発揮される。
【００１５】
本発明のモリブデン含有廃水の処理方法においては、対象廃水に、まず、水溶性鉄塩を廃水に対して０．１〜６．０ｗ／ｖ％（以下、％とも表記する。）程度の割合、好ましくは０．１５〜５．０ｗ／ｖ％程度の割合で添加する。水溶性鉄塩の添加が０．１ｗ／ｖ％より少ないと目標のモリブデン除去効率が達成されないことがあり、また６．０ｗ／ｖ％よりも多いと水酸化ドロマイトの添加量も多くなってスラッジ量が増加するので産業廃棄物処理上から好ましくはない。
水溶性鉄塩を添加、撹拌後に、水酸化ドロマイトを加えることで、あるいは、必要に応じてさらにｐＨ調節剤を添加することで、廃水系のｐＨを３．０〜８．５、好ましくは３．０〜７．０、特に好ましくは３．５〜６．５として、撹拌することで、廃水に含有するモリブデンを効率よく沈殿除去できる。
水溶性鉄塩、水酸化ドロマイト添加後のこれらｐＨ範囲が好ましいことは、水溶性鉄塩、水酸化ドロマイト添加後の試料廃水に、酸の添加でそのｐＨを２程度まで下げ、その後、アルカリを少しずつ添加することで試料廃水のｐＨを上げながら、都度サンプリングして、モリブデン沈殿物の懸濁状態を観察することで確認した。すなわち、ｐＨ３〜７の範囲内で懸濁物質(モリブデン共沈物)が形成されていることを確認し、その範囲外では懸濁物が少なくなる、あるいは認められなくなった。
【００１６】
水酸化ドロマイトの量は、通常は廃水に対する量比で表せば、０．１〜３．０ｗ／ｖ％程度、好ましくは０．３〜１．６ｗ／ｖ％程度が用いられる。
また、本発明において、モリブデン含有廃水に添加して用いる、水溶性鉄塩と水酸化ドロマイトの量比は、通常１／１〜１０／１程度、好ましくは２／１〜４／１の範囲である。
なお、ｐＨ調節剤は、水酸化ナトリウム、水酸化カリウム、炭酸ナトリウム、炭酸カリウム、水酸化カルシウム等のアルカリ性物質、もしくは塩酸、硫酸、硝酸等の酸性物質が用いられる。
【００１７】
本発明におけるモリブデン含有廃水からのモリブデン除去の詳細なメカニズムは明らかではないが、例えば、次のように考えられる。
水溶性鉄塩の添加で廃水系が酸性であるところへ水酸化ドロマイトを加えると廃水系のｐＨは中性もしくは塩基性側へふれて水酸化第二鉄など水不溶性水酸化物が析出する。ここで、水酸化ドロマイトは、水酸化カルシウムと水酸化マグネシウムの混晶であり、水酸化ドロマイト中の水酸化マグネシウム分は、当初、酸性で一旦溶解し、水酸化カルシウム分とともにアルカリ剤として働き、系のｐＨが上昇して中性になると不溶化する。したがって、水溶性鉄塩と、次いで水酸化ドロマイトとを添加する本発明のモリブデン含有廃水の処理方法では、水酸化第二鉄および水酸化マグネシウムの析出時に廃水中のモリブデンもしくはモリブデン酸などのモリブデン化合物がそれらに吸着又は共沈すると考えられる。また、水酸化ドロマイト中の水酸化カルシウムはかなりの水溶性があってアルカリ剤の働きが強いが、水酸化マグネシウムと混晶を形成しているために、その水不溶分が共沈現象にも関与するものと推測される。
このようにしてできた、水酸化第二鉄、水酸化マグネシウムおよび水酸化カルシウムにモリブデンもしくはモリブデン化合物を吸着した共沈物は、廃水中で懸濁物質となり、静置下に６０分程度で沈降分離することができる。
【００１８】
本発明において、凝集沈殿法で懸濁物質をフロック化して固液分離を容易にするために、アニオン性、ノニオン性及びカチオン性の高分子凝集剤を用いることができる。
アニオン性高分子凝集剤としては、ポリアクリル酸ソーダ系、ポリアクリルアミド系が挙げられ、ノニオン性高分子凝集剤としては、ポリアクリルアミド系が挙げられる。
アニオン性、ノニオン性の高分子凝集剤は、通常、高分子量であり、水溶性鉄塩、水酸化ドロマイトの添加で生じた懸濁物質をフロック化して固液分離しやすくする。
カチオン性の高分子凝集剤としては、ポリアミジン系、ポリアクリル酸エステル系、ポリジシアンアミド系、ポリジアリルアミン系、ポリアミン系が挙げられる。
カチオン性の高分子凝集剤は、アニオン性、ノニオン性の高分子凝集剤のように高分子量ではないが、そのカチオン性が、モリブデン酸アニオンなどモリブデン化合物との結合性があることも考えられる。
高分子凝集剤の添加量は、通常、０．５〜１０ｍｇ／Ｌ、好ましくは１〜７ｍｇ／Ｌ程度である。
【００１９】
固液分離方法は、凝集沈殿したモリブデン含有フロックを固液分離機で固液分離する。
通常はフィルタープレス、ベルトプレス、遠心分離等の一般的な固液分離方法を用いることができる。
【実施例】
【００２０】
（試験廃水）
１）原廃水：触媒製造工場の廃水を使用した。
２）消石灰処理廃水：原廃水に消石灰を添加してモリブデン以外の重金属を除去した廃水である（廃水中に溶解消石灰あり）。
３）模擬廃水：純水にモリブデン化合物を添加してつくった廃水である。
【００２１】
（使用薬剤）
１）水溶性鉄塩等：市販の塩化第二鉄溶液（ラサ工業社製、「塩化第二鉄液  ボーメ度４０」）、ポリ硫酸第二鉄溶液（日鉄鉱業社製、「ポリテツ」）、およびポリ塩化アルミニウム溶液（１０％水溶液）を使用した。
２）水酸化ドロマイト:葛生産ドロマイトを加熱して得た軽焼ドロマイトに水を反応させて消化させることにより得た。得られた水酸化ドロマイトは、水酸化カルシウム５６．６質量％、炭酸カルシウム５．８質量％、水酸化マグネシウム３３．２質量％、酸化マグネシウム２．５質量％を含有し、ＪＩＳ  Ｒ９００１に規定する特号の基準を満たす。
３）消石灰：工業用特号消石灰（水酸化カルシウム）を使用した。
４）高分子凝集剤：ポリアクリル酸ソーダ（ハイモ社製、Ａ−２１０Ｈ）、ポリジシアンジアミド系凝集剤（ハイモ社製、Ｑ−１０５）又はポリアクリル酸エステル系カチオン高分子凝集剤（ハイモ社製、ＭＰ−５８４）を使用した。
【００２２】
（試験方法）
実施例においては、ビーカー中に試験廃水１００ｍＬを入れ、所定量の水溶性鉄塩を加えて撹拌し、その後、水酸化ドロマイトを所定量添加して６０分間撹拌した。
そして、生成した懸濁物質を固液分離し、上澄廃水のｐＨおよびモリブデン含量を測定した。
なお、実施例６においては、水溶性鉄塩、水酸化ドロマイトおよびジシアンアミド系凝集剤を添加して６０分間撹拌後、懸濁系のｐＨを測定した。そして、２５％ＮａＯＨにてｐＨを塩基性とした後、ポリアクリル酸ソーダを添加して、懸濁物質をフロック化して凝集沈殿させて固液分離した上澄廃水のモリブデン含量を測定した。
【００２３】
（廃水中のモリブデン含量の測定）
バリアン社製ＩＣＰ-ＯＥＳ  Ｖａｒｉａｎ７２０−ＥＳ（実施例１〜５、比較例１〜６）及びＨＡＣＨ社製携帯用多項目迅速水質分析計（実施例６〜７、比較例７〜８）を用いて測定した。
【００２４】
比較例１、２
比較例１では、モリブデンと他の重金属（Ｃｏ、Ｎｉ等）を含む原廃水（モリブデン含量９５ｍｇ／Ｌ、初期ｐＨ２．７）１００ｍＬに、水酸化ドロマイトを１．０ｗ／ｖ％（１．０ｇ）添加して１２０分撹拌し、その後、廃水のｐＨおよびモリブデン含量を測定した。表１に示すように、水酸化ドロマイト単独の添加ではモリブデンの除去率は１０．５％と非常に低かった。
【００２５】
【表１】
2016040034.tif 000002
【００２６】
比較例２では、消石灰でモリブデン以外の重金属除去を行った廃水（モリブデン含量５３０ｍｇ／Ｌ、初期ｐＨ６．２）１００ｍＬに、水酸化ドロマイトを１．０ｗ／ｖ％（１．０ｇ）添加して１２０分撹拌し、その後、廃水のｐＨおよびモリブデン含量を測定した。表２に示すように、水酸化ドロマイト単独の添加ではモリブデンの除去率は２２．６％と非常に低かった。
【００２７】
【表２】
2016040034.tif 000003
【００２８】
実施例１-１〜１-４、比較例３
実施例１−１〜１−４では、消石灰でモリブデン以外の重金属除去を行った廃水（モリブデン含量５３０ｍｇ／Ｌ、初期ｐＨ６．２）１００ｍＬに、塩化第二鉄溶液を表３に記載の量（ｗ／ｖ％）加え、次いで水酸化ドロマイトを表３に記載の量（ｗ／ｖ％）加えて、６０分間撹拌後、廃水のｐＨおよびモリブデン含量を測定した。
また、比較例３として、該消石灰処理廃水１００ｍＬに、塩化第二鉄溶液を１．０ｗ／ｖ％加え、次いで消石灰を０．５ｗ／ｖ％（５．０ｇ）加えて、６０分間撹拌後、廃水のｐＨおよびモリブデン含量を測定した。
表３に示すごとく、水酸化ドロマイトを用いた実施例１-１〜１-４は、水酸化カルシウム（消石灰）を用いた比較例３よりもモリブデン除去率が良好であった。また、水酸化ドロマイト０．５％（実施例１−１）と消石灰０．５％（比較例３）の同量添加では、モリブデン除去率はそれぞれ５２．８％、３５．８％であり、水酸化ドロマイトの方が除去率は高かった。また塩化第二鉄の添加量が増えることによりモリブデン除去率が向上した。
【００２９】
【表３】
2016040034.tif 000004
【００３０】
実施例２−１〜２−２、比較例４〜５
実施例２−１〜２−２では、原廃水（モリブデン含量３２０ｍｇ／Ｌ、初期ｐＨ３．１）１００ｍＬに、塩化第二鉄溶液、次いで水酸化ドロマイトを表４に記載の量（ｗ／ｖ％）加えて、６０分間撹拌後、廃水のｐＨ、モリブデン含量を測定した。
また、比較例４，５として、該原廃水１００ｍＬに、塩化第二鉄溶液、次いで消石灰を表４に記載の量（ｗ／ｖ％）加えて、６０分間撹拌後、廃水のｐＨおよびモリブデン含量を測定した。
表４に示す通り、塩化第二鉄溶液添加量を３ｗ／ｖ％に統一し、水酸化ドロマイトと消石灰を添加し、６０分間撹拌後のｐＨを８．５程度と９．２程度に調整したものであるが、どちらのｐＨでも水酸化ドロマイトの方がモリブデン除去率は高く、ｐＨは８．５程度の方がｐＨ９．２程度よりもモリブデン除去率が高かった。
【００３１】
【表４】
2016040034.tif 000005
【００３２】
実施例３-１〜３-３
実施例３−１〜３−３では、原廃水（モリブデン含量３２０ｍｇ／Ｌ、初期ｐＨ３．１）１００ｍＬに、塩化第二鉄溶液、次いで水酸化ドロマイトを表６に記載の量（ｗ／ｖ％）加えて、６０分間撹拌後、廃水のｐＨおよびモリブデン含量を測定した。
表５に示す通り、塩化第二鉄溶液の添加量を上げるとモリブデン除去率は９０％以上と向上し、その時のｐＨは８前後であった。
【００３３】
【表５】
2016040034.tif 000006
【００３４】
実施例４-１〜４-３、比較例６
実施例４−１〜４−３では、高濃度モリブデン含有模擬廃水（モリブデン含量２，１００ｍｇ／Ｌ、初期ｐＨ４．９）１００ｍＬに、塩化第二鉄溶液、次いで水酸化ドロマイトを表７に記載の量（ｗ／ｖ％）加えて、６０分間撹拌後、廃水のｐＨおよびモリブデン含量を測定した。
また、比較例６として、該高濃度モリブデン含有模擬廃水１００ｍＬに塩化第二鉄溶液、次いで消石灰を表７に記載の量（ｗ／ｖ％）加えて、６０分間撹拌後、廃水のｐＨおよびモリブデン含量を測定した。
表６に示す通り、実施例４−３（塩化第二鉄溶液４．５％、ｐＨ７．５）はモリブデン除去率が９９．１％と高かった。
【００３５】
【表６】
2016040034.tif 000007
【００３６】
実施例５−１〜５−２
実施例５−１〜５−２では、原廃水（モリブデン含量３４０ｍｇ／Ｌ、初期ｐＨ３．１）１００ｍＬに、塩化第二鉄溶液、次いで水酸化ドロマイトを表７に記載の量（ｗ／ｖ％）を加えて、６０分間撹拌後、廃水のｐＨおよびモリブデン含量を測定した。
表７に示すように、実施例５−２（塩化第二鉄溶液４．５％、ｐＨ６．５）は、モリブデン含量は３４０ｍｇ／Ｌから０．４２ｍｇ／Ｌ、モリブデン除去率は９９．９％と著しい好結果を示した。
【００３７】
【表７】
2016040034.tif 000008
【００３８】
実施例６-１〜６-４、比較例７〜８
実施例６−１〜６−４では、原廃水（モリブデン含量２５８ｍｇ／Ｌ、初期ｐＨ８．９）１００ｍＬに、ポリ硫酸第二鉄溶液、塩化第二鉄溶液、水酸化ドロマイドおよびジシアンアミド系凝集剤を添加して６０分間撹拌後、懸濁系のｐＨを測定した。そして、ポリアクリル酸ソーダを添加して、懸濁物質をフロック化して凝集沈殿させ、固液分離して、廃水ろ液中のモリブデン含量を測定した。
また、比較例７〜８として、該原廃水１００ｍＬに、ポリ硫酸第二鉄溶液、塩化第二鉄溶液、ポリ塩化アルミニウム溶液を表８に記載の量（ｗ／ｖ％）それぞれ加え、６０分間撹拌後、懸濁系のｐＨを測定した。そして、ポリアクリル酸ソーダを添加して、懸濁物質をフロック化して凝集沈殿させ、固液分離して、廃水ろ液中のモリブデン含量を測定した。
表８に示す通り、ポリ硫酸第二鉄溶液、塩化第二鉄溶液の単独ではそれほど除去率が向上しなかった。しかし、ポリ硫酸第二鉄溶液と塩化第二鉄溶液を併用し、水酸化ドロマイトを使用することにより９９％以上のモリブデン除去率を確保できた。また、ポリ硫酸第二鉄溶液と併用することにより塩化第二鉄溶液及び水酸化ドロマイトの添加量も削減でき、スラッジによる産業廃棄物処理量が大幅に削減できる。
【００３９】
【表８】
2016040034.tif 000009
【００４０】
実施例７
原廃水（モリブデン含量２５０ｍｇ／Ｌ、初期ｐＨ５．２）１００ｍＬに、ポリ硫酸第二鉄溶液、塩化第二鉄溶液および水酸化ドロマイトを表９に記載の量で添加して６０分間撹拌後、懸濁系のｐＨを測定したところ、８．２であったので、３５％塩酸でｐＨを４に下げた。そしてポリアクリル酸エステル系カチオン高分子凝集剤ＭＰ−５８４で凝集沈殿し、ろ紙でろ過後、Ｍｏ含量を測定した。
結果は表９に示したように、ｐＨ４でモリブデン含量は０．５ｍｇ／Ｌとなり、モリブデン除去率は９９．８％であった。
【００４１】
【表９】
2016040034.tif 000010